(57)【要約】【課題】  密着性、耐摩耗性に優れ、硬度、強靭性を有し、電荷輸送性を低下させない最上表面層を具備する電子写真感光体の提供。【解決手段】  本発明の電子写真感光体は、導電性支持体上に感光層を有する電子写真感光体であって、該感光体の表面層が、レゾール型フェノール樹脂のフェノール性水酸基にエポキシ基を付加させて得られたエポキシ変性フェノール樹脂の架橋物と、電荷輸送物質及び導電性微粒子のうち少なくとも一方と、を含んでいる。【選択図】  図１
2004184991.tif 000002
【特許請求の範囲】
【請求項１】
導電性支持体上に感光層を有する電子写真感光体であって、該感光体の表面層が、レゾール型フェノール樹脂のフェノール性水酸基にエポキシ基を付加させて得られたエポキシ変性フェノール樹脂の架橋物と、電荷輸送物質及び導電性微粒子のうち少なくとも一方と、を含んでいることを特徴とする電子写真感光体。
【請求項２】
前記エポキシ変性フェノール樹脂が、分子内にエポキシ基を少なくとも２つ有する化合物を前記レゾール型フェノール樹脂のフェノール性水酸基に付加させたものである請求項１に記載の電子写真感光体。
【請求項３】
前記エポキシ変性フェノール樹脂が、酸素以外のヘテロ原子を含有しないことを特徴とする請求項１または２に記載の電子写真感光体。
【請求項４】
前記エポキシ変性フェノール樹脂が、分子内に下記構造式（１）若しくは（２）
【化１】
2004184991.tif 000054
【化２】
2004184991.tif 000055
で示される環状エポキシ基を有する化合物を前記レゾール型フェノール樹脂のフェノール性水酸基に付加させたものである請求項１〜３の何れかに記載の電子写真感光体。
【請求項５】
前記電荷輸送物質が水酸基を含有するものである請求項１〜４のいずれかに記載の電子写真感光体。
【請求項６】
請求項１〜５のいずれかに記載の電子写真感光体と、帯電手段、現像手段及びクリーニング手段からなる群より選ばれる少なくとも１つと、を一体に支持し、電子写真装置本体に着脱自在であることを特徴とするプロセスカートリッジ。
【請求項７】
請求項１〜５のいずれかに記載の電子写真感光体と、帯電手段と、該電子写真感光体に静電潜像を形成する露光手段と、該静電潜像を現像しトナー像とする為の現像手段と、該トナー像を被転写材に転写する為の転写手段と、を有することを特徴とする電子写真装置。
【発明の詳細な説明】
【技術分野】
【０００１】
本発明は電子写真感光体、該電子写真感光体を備えたプロセスカートリッジ及び電子写真装置に関する。
【背景技術】
【０００２】
電子写真プロセスは、例えば、導電性支持体上に少なくとも感光層を有する感光体に対する、帯電、露光による潜像形成、トナーによる現像像の形成、紙を主とする被転写材への転写、および転写残トナーの除去（クリーニング）／回収によって構成されている。ここで使用される電子写真感光体には、適用される電子写真プロセスに応じた所要の感度、電気特性、光学特性を備えていることが要求される。更に繰り返し使用される感光体の表面層には帯電、トナー現像、紙への転写、残存トナーのクリーニングという電気的、機械的外力が直接加えられるため、当該表面層には、それらに対する耐性が要求される。具体的には、摺擦による傷や摩耗、放電を伴う帯電方式を利用する場合には、特に高湿下で発生するオゾンやＮＯｘによる化学的な劣化に対する耐性が要求される。更に繰り返し行われる残存トナーのクリーニング時には、感光体表面へのトナー付着や、ブレードクリーニングを行う際のブレードめくれといった問題があるため、表面の滑り性、離型性、耐汚染性といった特性が要求される。
【０００３】
このような要求に応えるために、感光体の表面層の材料として、フッ素系樹脂に代表されるような離型性、滑り性に優れた樹脂や、シリコーン樹脂、ウレタン樹脂、不飽和エステル材料などに代表されるような高硬度の樹脂材料を用いることが広く提案されている。
【０００４】
しかし、先に述べたような種々の特性を満たすような材料はいまだ見いだされていない。例えば、フッ素系樹脂単独では硬度が低く傷の発生を抑えることは困難であるし、更に一般溶剤に難溶であるために成膜が容易ではない。
【０００５】
一方、アルコキシシランの高い反応性を利用した硬化性シリコーン樹脂のような高硬度な材料を感光体に用いた例が報告されているが、これらの樹脂は滑り性や、高湿下での電気特性、あるいは離型性といった面で十分ではなかった。更に、これらの硬化性材料は水酸基との反応性が高いため感光層を塗布する際の溶剤の制約があり、また、特に水分の影響により硬化反応が徐々に進行するため、塗工液の安定も劣っており、感光体の生産性という点においても問題があった。
【０００６】
また、例えば、ジアリルフタレート樹脂のプレポリマーような不飽和結合の開裂を利用して硬化膜を形成する材料は、一般的にラジカル重合性であり、この材料を用いた塗工液は水分に対しては比較的安定なものの、空気中の酸素による重合阻害効果による膜表面での硬化不良、光開始剤を用いた場合に光照射による炭素−炭素結合の切断反応などにより、絶縁抵抗などの電気特性の不安定な硬化物しか得られない。そのため表面自由エネルギ−の上昇による転写効率の低下や吸湿による画像ボケといった問題があった。
【０００７】
一方、感光体の表面層に用いる材料としては、上述の硬度、耐摺擦性や滑り性といった表面的な特性のみならず、最上表面層内部においても電荷の移動を滞らせることがないような電気的特性が求められる。ここで、表面層に電荷を移動させる機能がない場合には、感光層内部に電荷の蓄積を生じ、帯電―露光の電子写真プロセスを繰り返すことで、残留電位の上昇を招き、画像品を落とすことになる。
【０００８】
この点を解決するため、表面層中に電荷輸送物質を含有させる方法が提案されている。例えば、アルコキシシラン類に電荷輸送物質を添加して硬化を行った場合には、電荷輸送物質とシロキサン成分との相溶性が悪い場合が多く、また、ウレタン樹脂のような極性の高いユニットを含む樹脂中に電荷輸送物質を含有させた場合には、電荷輸送物質による電荷の移動度が低減し、満足な電子写真特性を得られないのが実情である。
【０００９】
更に、熱硬化性樹脂の中には、加熱処理を施すだけでは不十分であって、硬化促進剤や重合開始剤といった硬化触媒を添加させなければならない材料が種々見受けられる。しかしこのような硬化触媒が硬化膜中に残留した場合には、微量であっても電荷の移動を阻害したり、或いは硬化膜の電気抵抗が下がると言った弊害を招いたりする可能性がある。一方、硬化触媒を添加した塗料は、常温においても徐々に反応が進行しやすい傾向にあり、結果として塗料安定性が悪くなり、大量に塗料を製造、保管することが困難となる弊害も発生する。
【００１０】
また、電子写真感光体の帯電方式としては放電を伴う方式が主流であるが、中でも、接触帯電方式の中で帯電部材に直流電圧と交流電圧の両方を重畳し、電子写真感光体と帯電部材とのわずかなギャップにおいて放電を伴って帯電を施す手法は、帯電安定性は優れているものの放電エネルギーにより電子写真感光体の表面組成が酸化劣化的に破壊されていくという現象が見られ、表面自由エネルギ−の上昇により転写効率が低下する。更に硬化性樹脂を用いた場合は感光層の磨耗量が少ないため、酸化劣化的に破壊された物質は吸湿による画像ボケといった問題を引き起こすことも有る。
【００１１】
また、一般的に熱可塑性樹脂の感光層上に硬化性樹脂で表面層を設けた場合、フッ素樹脂のように下層の感光層と化学組成が全く異なっていると、表面層との密着性が悪く、電子写真プロセスにて長期わたり使用する際に感光層の一部が剥がれて、画像欠陥となる弊害が生じる。
【００１２】
また、硬化性樹脂の中には架橋密度が上がると、硬度は上がるものの、同時に脆性も増加し、長期に亘る使用中に電子写真感光体の表面粗さが極端に上昇し、画像上に問題を起こすこともあり、硬化性樹脂を表面層に適応する上で満足な材料は得られていないのが実情である。
【００１３】
また、特許文献１等においてはフェノール性水酸基やヒドロキシアルキル基を含有する電荷輸送物質を感光体表面層に含有させる例が開示されてはいるが、これらの感光体においても、未だ近年の高耐久、高生産性、高画質化の要求には応じられてはおらず、機械的強度や残留電位、生産性等の点の全てを十分に満足できていないのが実情である。
【００１４】
また特許文献２には、レゾール型のフェノール樹脂と、金属粒子又は金属酸化物粒子と、を含有している保護層を感光層上に有している電子写真感光体が、低湿環境下における残留電位の上昇が殆どなく、また高温の環境下における画像ボケ、流れのない高品位の画像を与え、また優れた離型性を示し、磨耗や傷の発生に対して優れた耐久性を有することが開示されている。
【特許文献１】特開平１０−２２８１２６号公報
【特許文献２】特開２００２−８２４６６号公報
【発明の開示】
【発明が解決しようとする課題】
【００１５】
本発明の目的は硬化性触媒を加えることなく、耐摩耗性に優れ、傷等が発生しないだけの硬度を有し、なおかつ感光体本来の電荷輸送性を低下させない表面層を有する電子写真感光体を提供することである。更に本発明は、高い生産性で塗布することが出来る表面層を有する電子写真感光体を提供することである。また、本発明は下層との密着性が良く、放電劣化に対して優れた耐性を示す高品位な電子写真感光体を提供することである。また、本発明は上記特性を有する電子写真感光体により構成されるプロセスカートリッジ及び電子写真装置を提供することである。
【課題を解決するための手段】
【００１６】
本発明に従って、導電性支持体上に感光層を有する電子写真感光体であって、該感光体の表面層が、レゾール型フェノール樹脂のフェノール性水酸基にエポキシ基を付加させて得られたエポキシ変性フェノール樹脂の架橋物と、電荷輸送物質及び導電性微粒子のうち少なくとも一方と、を含んでいることを特徴とする電子写真感光体が提供される。
【００１７】
また、本発明に従って、上記電子写真感光体と、帯電手段、現像手段及びクリーニング手段からなる群より選ばれる少なくとも１つと、を一体に支持し、電子写真装置本体に着脱自在であることを特徴とするプロセスカートリッジが提供される。
【００１８】
更に、本発明に従って、上記電子写真感光体、帯電手段、露光手段、現像手段、及び転写手段を有することを特徴とする電子写真装置が提供される。
【発明の効果】
【００１９】
本発明の表面層を用いることで、密着性、耐摩耗性に優れ、傷等が発生しないだけの硬度、強靭性を有し、なおかつ感光体本来の電荷輸送性を低下させない表面層を具備する電子写真感光体を提供することが可能となった。更に本発明の表面層は、高い生産性で塗布することが可能であり、高耐久、高安定及び高画質である電子写真感光体の大量生産が可能となる。また、本発明によれば、上記特性を有する電子写真感光体により構成されるプロセスカートリジ及び電子写真装置を提供することが可能となった。
【発明を実施するための最良の形態】
【００２０】
以下に本発明の実施の形態を詳細に説明する。
本発明者らは、鋭意検討を重ねた結果、特定の構造を有するエポキシ変性フェノール樹脂の架橋物と、電荷輸送物質及び導電性微粒子の少なくとも一方と、を含んでいる表面層を有する電子写真感光体により、上記問題を解決できることを見出すに至った。
【００２１】
本発明に係るエポキシ変性フェノール樹脂は、レゾール型フェノール樹脂のフェノール性水酸基にエポキシ基を付加させて得られるものである。ここでレゾール型フェノール樹脂は、フェノール性水酸基を有する化合物とアルデヒド類とをアルカリ触媒下で付加・縮合反応させて得た化合物であり、ホルムアルデヒドがフェノール環に付加した際に生成するヒドロキシメチル基が反応性架橋基となる。フェノール性水酸基を有する化合物の例としては、例えばフェノール、クレゾール、キシレノール、パラアルキルフェノール、パラフェニルフェノール、レゾルシン、ビスフェノール等が挙げられる。またアルデヒド類の例としては、ホルムアルデヒド、パラホルムアルデヒド、フルフラール、アセトアルデヒド等が挙げられる。
【００２２】
そしてレゾール型フェノール樹脂のフェノール性水酸基のエポキシ変成化は、アルカリ条件下でのフェノール性水酸基を有する化合物とアルデヒド類とのレゾール化反応時に、反応系内にエポキシ環を有する化合物を混合させ、フェノール性水酸基とエポキシ環が付加反応させるという方法によって行うことができる。このようなレゾール型フェノール樹脂のフェノール性水酸基をエポキシ基で変性した樹脂は、１３０℃〜１７０程度の加熱処理を施すことにより、ヒドロキシメチル基同士の縮合反応によりエーテル結合、若しくは更に縮合反応が進み、メチレン結合を形成したり、或いはヒドロキシメチル基とフェノール性水酸基のオルト位やパラ位の水素原子との縮合反応によりメチレン結合を形成したりするが、これらの縮合反応が種々の分子間で起こることにより、架橋密度の高い三次元硬化膜を得ることができる。これらの縮合反応は、本質的に空気中の水分や酸素により阻害されることもなく、また電荷輸送物資を添加した系においても十分に進行する反応である。エポキシ変性フェノール樹脂の加熱処理による架橋反応においては、熱硬化に一般的に用いられるような硬化触媒を特に添加する必要が無いという特徴を有する。従って、本発明に係る化合物を電子写真感光体の表面層に用いる場合には、残留硬化触媒に起因する残留電位の上昇や表面層の抵抗低下といった問題も発生しない。
【００２３】
また、本発明のエポキシ変性レゾール型フェノール樹脂は、レゾール型フェノール樹脂のフェノール性水酸基にエポキシ基を付加させて得られたことを特徴としており、単にフェノール樹脂とエポキシ樹脂のブレンドではない。エポキシ樹脂とフェノール樹脂は主剤−硬化剤の関係にあるため、単にブレンドしただけでは徐々に硬化反応が進み、ポットライフが短くなる。逆に反応が遅いエポキシ樹脂−フェノール樹脂の組合せでブレンドしたものは、加熱による硬化も遅く、十分な硬度を得るには感光体の特性を著しく損なうほどの加熱が必要となるが、本発明に係るエポキシ変性フェノール樹脂によれば、予めエポキシ基とフェノール性水酸基との反応は終わっているため、これらポットライフや熱劣化を招くほどの加熱処理から開放される。
【００２４】
また、本発明に係るエポキシ変性フェノール樹脂は、加熱によって架橋させることができる為、硬化触媒を加える必要が無いことや、ヒドロキシメチル基自体が、イソシアネートやシリコーン樹脂とは異なり、水分に対する安定性も十分にあるため、塗工液の安定性においても優れていることを見出した。
【００２５】
また、本発明に係るエポキシ変性フェノール樹脂に関して、フェノール性水酸基の変性を、例えば下記式（１）や（２）で示されるエポキシ基で行った場合には、各々下記式（３）及び（４）に示したようにエーテル結合を有することとなる。そして更に、エーテル結合に加え、変性した際に使用したエポキシ化合物の骨格内のアルキレン結合、シクロアルキレン結合、エステル結合などのフレキシビリティーの高い結合基の存在により、本発明に係るエポキシ変性フェノール樹脂、或いはその架橋物は、通常の硬化性フェノール樹脂が具備する、優れた膜強度に加えて、膜に対して柔軟性、屈曲性が付与され靭性をも備えたものとなる。更にエポキシ樹脂樹脂の特徴である被着体への密着性の向上を図ることも可能となる。      
【００２６】
【化３】
2004184991.tif 000003
【００２７】
【化４】
2004184991.tif 000004
【００２８】
本発明において、フェノール性水酸基の変性に用いられるエポキシ基を含む化合物の例としては、下記構造式［化５］乃至［化３０］で示すエポキシ化合物を挙げることができる。そして特に多官能エポキシ化合物を用いることにより、膜の形成と硬化後の表面層の硬度をより高くすることが可能となる。
【００２９】
【化５】
2004184991.tif 000005
【００３０】
【化６】
2004184991.tif 000006
【００３１】
【化７】
2004184991.tif 000007
【００３２】
【化８】
2004184991.tif 000008
【００３３】
【化９】
2004184991.tif 000009
【００３４】
【化１０】
2004184991.tif 000010
【００３５】
【化１１】
2004184991.tif 000011
【００３６】
【化１２】
2004184991.tif 000012
【００３７】
【化１３】
2004184991.tif 000013
【００３８】
【化１４】
2004184991.tif 000014
【００３９】
【化１５】
2004184991.tif 000015
【００４０】
【化１６】
2004184991.tif 000016
【００４１】
【化１７】
2004184991.tif 000017
【００４２】
【化１８】
2004184991.tif 000018
【００４３】
【化１９】
2004184991.tif 000019
【００４４】
【化２０】
2004184991.tif 000020
【００４５】
【化２１】
2004184991.tif 000021
【００４６】
【化２２】
2004184991.tif 000022
【００４７】
【化２３】
2004184991.tif 000023
【００４８】
【化２４】
2004184991.tif 000024
【００４９】
【化２５】
2004184991.tif 000025
【００５０】
【化２６】
2004184991.tif 000026
【００５１】
【化２７】
2004184991.tif 000027
【００５２】
【化２８】
2004184991.tif 000028
【００５３】
【化２９】
2004184991.tif 000029
【００５４】
【化３０】
2004184991.tif 000030
【００５５】
これらのエポキシ化合物をレゾール型フェノール樹脂のフェノール性水酸基へ付加させる割合は、硬化後の膜強度や放電劣化に対する耐性に影響を及ぼすため、電子写真感光体の使用環境や求められる耐久寿命等により任意に変えることが可能であるが、レゾール型フェノール樹脂のフェノール性水酸基に対し、３〜７０％、好ましくは５〜５０％、更に好ましくは７〜２５％の割合でエポキシ基を付加させることが可能である。
【００５６】
また、本発明に係るエポキシ変性フェノール樹脂は酸素以外のヘテロ原子を含有しない構造をとることが可能である。この組成のエポキシ変性フェノール樹脂と電荷輸送物質との組合せにおいては、電荷の輸送能が妨げられることが少ないため、特に優れた電子写真特性を得ることができる。
【００５７】
本発明に係る電子写真感光体の最外表面を構成する層、即ち表面層には、電荷の移動を滞り無く起こさせるため、電荷輸送物質及び導電性微粒子から選ばれる少なくとも一方を含有させることが好ましい。電荷輸送物質の構造は、上記のエポキシ変性フェノール樹脂との相溶性に鑑み、ヒドロキシ基で修飾されていることが好ましい。このヒドロキシ基はヒドロキシアルキル基、ヒドロキシアルコキシ基或いはフェノール性水酸基が適している。
【００５８】
ここで、電荷輸送物質を修飾するヒドロキシ基がヒドロキシアルキル基、ヒドロキシアルコキシ基の場合には、溶剤に対する溶解性も併せて向上させることができるため、表面層中における電荷輸送能を高い状態に維持することが可能である。特にこれらのヒドロキシアルキル基、ヒドロキシアルコキシ基のアルキル鎖の炭素原子数は、これらの電荷輸送物質を合成する上での操作性や溶解性から１〜８、更に好ましくは１〜５が好ましい。
【００５９】
また、電荷輸送物質を修飾するヒドロキシ基がフェノール性水酸基の場合は、上述のポリヒドロキシメチル化されたビスフェノール化合物の縮合反応過程において、フェノール性水酸基のオルト位若しくはパラ位の水素原子とも反応可能であるため、架橋反応がビスフェノール化合物及び電荷輸送物質の場合においても起こり、形成される表面層の強度が更に向上するという相乗効果的特性を引き出すことが可能である。
【００６０】
以下に、本発明で用いることができるヒドロキシ基を含有する電荷輸送物質（ＣＴＭ）の具体例を例示するが、本発明はこれらの化合物のみに限定されるものではない。
【００６１】
【化３１】
2004184991.tif 000031
【００６２】
【化３２】
2004184991.tif 000032
【００６３】
【化３３】
2004184991.tif 000033
【００６４】
【化３４】
2004184991.tif 000034
【００６５】
【化３５】
2004184991.tif 000035
【００６６】
【化３６】
2004184991.tif 000036
【００６７】
【化３７】
2004184991.tif 000037
【００６８】
【化３８】
2004184991.tif 000038
【００６９】
【化３９】
2004184991.tif 000039
【００７０】
【化４０】
2004184991.tif 000040
【００７１】
【化４１】
2004184991.tif 000041
【００７２】
【化４２】
2004184991.tif 000042
【００７３】
【化４３】
2004184991.tif 000043
【００７４】
本発明に用いることのできる導電性微粒子の例としては、例えば、酸化亜鉛、酸化チタン、酸化スズ、酸化アンチモン、酸化インジウム、酸化ビスマス、グラファイト、カーボンブラック、インジウムをドープした酸化スズ、アンチモンをドープした酸化スズ及び酸化ジルコニウム等の従来公知の材料より選択することが可能である。これらの導電性粒子は一種類もしくは二種類以上を混合して用いることができる。
【００７５】
表面層の形成用塗料を作製する溶剤としては、本発明に係るエポキシ変性フェノール樹脂、更には電荷輸送物質を良く溶解し、さらにまた、表面層の塗料とが塗布される面を構成する下層、例えば電荷輸送層や電荷発生層等に悪影響を与えない溶剤が好ましい。
【００７６】
従って、溶剤としてはメタノール、エタノール、２−プロパノール等のアルコール類、アセトン、シクロヘキサノン、ＭＥＫ等のケトン類、酢酸メチル、酢酸エチル等のエステル類、テトラヒドロフラン、ジオキサン等のエーテル類、トルエン、キシレンなどの芳香族炭化水素類、クロロベンゼン、ジクロロメタン等のハロゲン系炭化水素類等が使用可能であり、更にこれらを混合して用いてもよい。
【００７７】
これらの中でも、フェノール樹脂の形態に最も好適な溶剤は、メタノール、エタノール、２−プロパノール等のアルコール類である。
【００７８】
従来公知の電荷輸送物質は一般的にアルコール類の溶剤には不溶または難溶であり、本発明のエポキシ変性フェノール樹脂への均一な溶解は困難であるが、電荷輸送物質としてヒドロキシ基を含有する場合にはアルコール類を主成分とする溶剤に可溶であり、電荷輸送層等の下層に対するダメージも少ない。
【００７９】
表面層の塗布方法としては、浸漬コーティング法、スプレーコーティング法、スピンナーコーティング法、ローラーコーティング法、マイヤーバーコーティング法及びブレードコーティング法等の一般的な塗工方法を用いることができる。
【００８０】
本発明においては、表面層中に、帯電時に発生するオゾンやＮＯｘ等の活性物質の付着による表面層の劣化等を防止する目的で、酸化防止剤の添加材を加えてもよい。
【００８１】
次に、本発明に係る電子写真感光体の構成について以下に説明する。
【００８２】
本発明に係る電子写真感光体は、主に積層構造を有することが好ましい。図１ａの電子写真感光体は、導電性支持体４の上に電荷発生層３、電荷輸送層２が順に設けており、更に本発明の硬化性電荷輸送型の表面層１を設けている。
【００８３】
また、図１のｂ、ｃの様に導電性支持体４と電荷発生層３の間に、結着層５、更には干渉縞防止等を目的とする下引き層６を設けてもよい。
【００８４】
また、図１のｄは導電性支持体４の上に電荷発生層３が順に設けており、更に直接電荷発生層３の上に本発明の硬化性電荷輸送型の表面層１を設けている例である。即ち、電荷輸送層が表面層を構成している態様を示している。
【００８５】
感光体の層構成にも依存するが、表面層の膜厚は、感光体の耐久性を向上させ、また表面層を設けたことによる残留電位の上昇を抑える為に、適度な厚さとすることが好ましい。具体的には、例えば図１のａ、ｂ、及びｃの様に電荷輸送層２の上に表面層１を設ける場合は、０．１μｍ〜１０μｍの範囲、特には０．５μｍ〜７μｍの範囲が好ましい。また、図１のｄの様に電荷発生層３の上に直接電荷輸送層としての表面層１を設ける場合は、３μｍ〜４０μｍの範囲、特には８μｍ〜２０μｍの範囲が好ましい。
【００８６】
導電性支持体４としては、支持体自身が導電性を持つもの、例えば、アルミニウム、アルミニウム合金、ステンレススチールなどを用いることができ、その他にアルミニウム、アルミニウム合金、酸化インジウム−酸化スズ合金などを真空蒸着によって被膜形成された層を有する前記導電性支持体やプラスチック、導電性微粒子（例えば、カーボンブラック、酸化スズ、酸化チタン、銀粒子など）を適当なバインダーとともにプラスチックや紙に含浸した支持体、導電性バインダーを有するプラスチックなどを用いることができる。
【００８７】
また、導電性支持体と感光層の間には、バリアー機能と接着機能を持つ結着層（接着層）を設けることができる。
【００８８】
結着層は感光層の接着性改良、塗工性改良、支持体の保護、支持体の欠陥の被覆、支持体からの電荷注入性改良、感光層の電気的破壊に対する保護などのために形成される。結着層にはカゼイン、ポリビニルアルコール、エチルセルロース、エチレン−アクリル酸コポリマー、ポリアミド、変性ポリアミド、ポリウレタン、ゼラチン、酸化アルミニウムなどによって形成できる。結着層の膜厚は、５μｍ以下が好ましく、０.１〜３μｍがより好ましい。
【００８９】
本発明に用いられる電荷発生物質としては、（１）モノアゾ、ジスアゾ、トリスアゾ等のアゾ系顔料、（２）金属フタロシアニン及び非金属フタロシアニン等のフタロシアニン系顔料、（３）インジゴ及びチオインジゴ等のインジゴ系顔料、（４）ペリレン酸無水物及びペリレン酸イミド等のペリレン系顔料、（５）アンスラキノン及びピレンキノン等の多環キノン系顔料、（６）スクワリリウム色素、（７）ピリリウム塩及びチアピリリウム塩類、（８）トリフェニルメタン系色素、（９）セレン、セレン−テルル、アモルファスシリコン等の無機物質、（１０）キナクリドン顔料、（１１）アズレニウム塩顔料、（１２）シアニン染料、（１３）キサンテン色素、（１４）キノンイミン色素、（１５）スチリル色素、（１６）硫化カドミウム及び（１７）酸化亜鉛などが挙げられる。
【００９０】
電荷発生層に用いる結着樹脂としては、例えば、ポリカーボネート樹脂、ポリエステル樹脂、ポリアリレート樹脂、ブチラール樹脂、ポリスチレン樹脂、ポリビニルアセタール樹脂、ジアリルフタレート樹脂、アクリル樹脂、メタクリル樹脂、酢酸ビニル樹脂、フェノール樹脂、シリコーン樹脂、ポリスルホン樹脂、スチレン−ブタジエン共重合体樹脂、アルキッド樹脂、エポキシ樹脂、尿素樹脂及び塩化ビニル−酢酸ビニル共重合体樹脂などが挙げられるが、これらに限定されるものではない。これらは単独、混合あるいは共重合体ポリマーとして１種または２種以上用いることができる。
【００９１】
電荷発生層用塗料に用いる溶剤は、使用する樹脂や電荷発生物質の溶解性や分散安定性を考慮して選択されるが、有機溶剤としてはアルコール類、スルホキシド類、ケトン類、エーテル類、エステル類、脂肪族ハロゲン化炭化水素類または芳香族化合物などを用いることができる。
【００９２】
電荷発生層３は、前記の電荷発生物質を０.３〜４倍量の結着剤樹脂、および溶剤と共に、ホモジナイザー、超音波、ボールミル、サンドミル、アトライター、ロールミルなどの方法でよく分散し、塗布、乾燥されて形成される。その厚みは、５μｍ以下、特には０.０１〜１μｍの範囲が好ましい。
【００９３】
また、電荷発生層３には、種々の増感剤、酸化防止剤、紫外線吸収剤、可塑剤または公知の電荷発生物質を必要に応じて添加することもできる。
【００９４】
用いられる電荷輸送物質としては各種トリアリールアミン系化合物、各種ヒドラゾン系化合物、各種スチリル系化合物、各種スチルベン系化合物、各種ピラゾリン系化合物、各種オキサゾール系化合物、各種チアゾール系化合物、各種トリアリールメタン系化合物等が挙げられる。
【００９５】
電荷輸送層２を形成するのに用いられる結着剤樹脂としては、アクリル樹脂、スチレン系樹脂、ポリエステル、ポリカーボネート樹脂、ポリアリレート、ポリサルホン、ポリフェニレンオキシド、エポキシ樹脂、ポリウレタン樹脂、アルキド樹脂、及び不飽和樹脂などから選ばれる樹脂が好ましい。特に好ましい樹脂としては、ポリメチルメタクリレート、ポリスチレン、スチレン−アクリロニトリル共重合体、ポリカーボネート樹脂またはジアリルフタレート樹脂が挙げられる。
【００９６】
電荷輸送層２は一般的には前記の電荷輸送物質と結着剤樹脂を溶剤に溶解し，塗布して形成する。電荷輸送物質と結着剤樹脂との混合割合は２：１〜１：２程度である。溶剤としてはアセトン、メチルエチルケトンなどのケトン類、酢酸メチル、酢酸エチルなどのエステル類、トルエン、キシレンなどの芳香族炭化水素類、クロロベンゼン、クロロホルム、四塩化炭素などの塩素系炭化水素類などが用いられる。この溶液を塗布する際には、例えば、浸漬コーティング法、スプレーコーティング法、スピンナーコーティング法などのコーティング法を用いることができ、乾燥は１０℃〜２００℃、好ましくは２０℃〜１５０℃の範囲の温度で、５分間〜５時間、好ましくは１０分間〜２時間の時間で送風乾燥または静止乾燥下で行うことができる。
【００９７】
電荷輸送層２は、上述の電荷発生層と電気的に接続されており、電界の存在下で電荷発生層から注入された電荷キヤリアを受け取ると共に、これ等の電荷キヤリアを保護層との界面まで輸送する機能を有している。この電荷輸送層は電荷キヤリアを輸送する限界があるので必要以上に膜厚を厚くすることができないが、５〜４０μｍ、特には７〜３０μｍの範囲が好ましい。
【００９８】
更に、電荷輸送層２中に酸化防止剤、紫外線吸収剤、可塑剤または公知の電荷輸送物質を必要に応じて添加することもできる。
【００９９】
本発明では更に、この電荷輸送層の上に前記保護層を塗布、硬化させて成膜することで完成される。
【０１００】
本発明の電子写真感光体を用いた電子写真装置の具体例を図２に示す。この装置は、電子写真感光体１の周面上に一次帯電手段３、像露光手段４、現像手段５、転写手段６が配置されている。
【０１０１】
画像形成の方法は、まず、一次帯電手段３に電圧を印加し、感光体１表面を帯電し、像露光手段４によって原稿に対応した画像を感光体１表面に像露光し、静電潜像を形成する。次に、現像手段５中のトナーを感光体１に付着させることにより感光体１上の静電潜像を現像（可視増加）する。さらに、感光体１上に形成されたトナー像を供給された紙などの転写材７上に転写手段６によって転写し、転写材に転写されずに感光体１上に残った残トナーをクリーニング手段９等で回収する。近年、クリーナーレスシステムも研究され、残トナーを直接、現像器等で回収することもできる。更に、前露光手段１０からの前露光により除電処理がされた後、繰り返し画像形成に使用される。なお、前露光手段は必ずしも必要ではない。
【０１０２】
この画像形成装置において、像露光手段４の光源はハロゲン光、蛍光灯、レーザー光、ＬＥＤなどを用いることができる。また必要に応じて他の補助プロセスを加えてもよい。
【０１０３】
本発明において、上述の感光体１と、１次帯電手段３、現像手段５及びクリーニング手段９等の構成要素のうち、複数のものをプロセスカートリッジとして一体に結合して構成し、このプロセスカートリッジを複写機やプリンター等の電子写真装置本体に対して着脱可能に構成してもよい。例えば１次帯電手段３、現像手段５およびクリーニング手段９の少なくとも１つを感光体１と共に一体に支持してカートリッジ化し、装置本体のレール１２等の案内手段を用いて装置本体に着脱可能なプロセスカートリッジ１１とすることができる。また、像露光手段４は、電子写真装置が複写機やプリンターである場合には、原稿からの反射光や透過光を用いる、あるいは、信号化された原稿を、この信号に従って行われるレーザービームの走査、ＬＥＤアレイの駆動及び液晶シャッターアレイの駆動等により照射される光である。
【０１０４】
次に、本発明を実施例により説明する。ただし、本発明の実施の形態はこれらに限定されるものではない。
【実施例１】
【０１０５】
長さ２６０.５ｍｍ、直径３０ｍｍのアルミニウムシリンダー（ＪＩＳ  Ａ３００３アルミニウムの合金）を支持体として、この上にポリアミド樹脂（商品名：アミランＣＭ８０００、東レ製）の５質量％メタノール溶液を浸漬法で塗布し、０.５μｍの下引き層を設けた。
【０１０６】
次に、電荷発生物質として下記構造式［化４４］で表される、ＣｕＫαのＸ線回折スペクトルにおける回折角  ２θ±０.２゜の９.６、２７.２゜に強いピークを有する結晶型であるオキシチタニウムフタロシアニン顔料４部（質量部、以下同様）、
【０１０７】
【化４４】
2004184991.tif 000044
【０１０８】
ポリビニルブチラール樹脂ＢＸ−１（積水化学（株）製）２部、および、シクロヘキサノン１１０部を、φ１ｍｍガラスビーズ入りサンドミルで、４．５時間分散した。その後、酢酸エチル１３０部で希釈し電荷発生層用塗料とした。
上記分散液を先の下引き層上に浸漬法で塗布し、０．１８μｍの電荷発生層を形成した。
【０１０９】
次いで、下記構造式［化４５］の電荷輸送物質化合物７．５部、
【０１１０】
【化４５】
2004184991.tif 000045
【０１１１】
及び、ビスフェノールＺ型ポリカーボネート（商品名：Ｚ−２００、三菱ガス化学製）１０部を、モノクロロベンゼン６０部とジクロロメタン２０部に溶解した。この溶液を、前記電荷発生層上に浸漬塗布し、１１５℃、５０分間で熱風乾燥して、２０μｍの電荷輸送層を形成した。
【０１１２】
次いで、表面層の結着樹脂プレポリマー成分として、フェノール・アルデヒドレゾール型フェノール樹脂のフェノール性水酸基数のうち１５％に対し、前記例示化合物［化２３］のエポキシ化合物を付加させて得られたエポキシ変成フェノール樹脂を１０部、及び前記例示化合物No.１２で表される水酸基含有電荷輸送物質７部を、溶剤としてのエチルアルコール４０部に溶解させて表面層の塗工溶液とし、前記電荷輸送層の上に浸漬塗布し、１５５℃で１時間熱風乾燥して膜厚３μｍの表面層を設けた。ここで、表面層の膜厚は、干渉膜厚計（大塚電子（株）製）を用いて行った。
【０１１３】
尚、この表面層の塗工溶液の安定性は良好で温度２３℃、湿度５０％の環境下で塗工液を２０日間循環させておいても、特に液性に大きな変化は見られなかった。
【０１１４】
また、ＪＩＳＫ  ５４００に基づいて表面層と下層との密着性評価を行った。その結果、本感光体における表面層と下層の電荷輸送層との密着性に関しては全く問題が無かった。
【０１１５】
電子写真特性の評価は、レーザービームプリンター（商品名：ＬＢＰ−ＮＸ：キヤノン（株）製）に取り付けて行った。なお当該レーザービームプリンターは、装着した電子写真感光体の電子写真感度として、暗部電位が−７００（Ｖ）になるように帯電されるように改造した。そして、暗部電位を−７００（Ｖ）に設定した感光体に波長７８０（ｎｍ）のレーザー光を照射して−６７５（Ｖ）の電位を−１７５（Ｖ）まで下げるのに必要な光量を測定し電子写真感光体の感度とした。さらに、２０μＪ／ｃｍ2 の光量を照射した場合の電位を残留電位Ｖｒとして測定した。
【０１１６】
さらに、同様のレーザービームプリンターを用いて温度３０℃／湿度８０％の環境において、１０，０００枚の耐久試験後の削れ量の測定及び出力画像品位の比較を行った。
【実施例２】
【０１１７】
実施例１において、電荷発生材料を、ＣｕＫα特性Ｘ線回折におけるブラッグ角２θ±０．２°の７．５°、９．９°、１６．３°、１８．６°、２５．１°および２８．３°に強いピークを有する結晶型のヒドロキシガリウムフタロシアニンに変えた以外は、全て同様にして電子写真感光体を作製した。
【０１１８】
＜実施例３〜１０＞
実施例２において、表面層に用いた樹脂を、それぞれ下記表１に示したエポキシ化合物を用いて得たエポキシ変性レゾール型フェノール樹脂に変えた以外は同様にして電子写真感光体を作製した。
【０１１９】
＜実施例１１〜１８＞
保護層膜厚、電荷輸送材料、エポキシ変性レゾール型フェノール樹脂のエポキシ変性率から選ばれる少なくとも１つを表１に示したように変えた以外は実施例３と同様にして電子写真感光体を作製した。
【０１２０】
＜実施例１９＞
水酸基含有電荷輸送物質を例示化合物Ｎｏ．３３に代えた以外は実施例１と同様にして電子写真感光体を作製した。
【０１２１】
＜比較例１＞
実施例１において、保護層樹脂としてエポキシ変成を施していないノボラック型フェノール樹脂(商品名：ＣＭＫ−２４００、昭和高分子(株)製)に変え、電荷輸送材料１２の代わりに電荷輸送材料１６を用いた以外は同様にして感光体を作製した。
【０１２２】
＜比較例２＞
実施例１において、保護層樹脂を例示化合物［化１４］のエポキシ化合物で変成したレゾール型フェノール樹脂(変性率：３０％)とし、電荷輸送材料を含有させなかった以外は同様にして電子写真感光体を作製した。
【０１２３】
＜比較例３＞
実施例２に於いて、下記構造式
【０１２４】
【化４６】
2004184991.tif 000046
【０１２５】
で表されるビュレット変性体溶液（固形分６７質量％）５部及び電荷輸送物質として前記例示化合物No.１６をメチルエチルケトン５０部に溶解して塗布液を調製し、電荷輸送層の上にスプレーコート法で塗布し、常温で５分間乾燥した後１５５℃で６０分間加熱し、膜厚３μｍの表面層を形成した。この塗工液の混合比は〔例示化合物１６のヒドロキシ基の総モル数〕：〔上記化４６のイソシアネート基の総モル数〕がおよそ４７：５３となるように調製した。
【０１２６】
＜比較例４＞
比較例１において、保護層樹脂として、エポキシ変成を施していないノボラック型フェノール樹脂(商品名：ＣＭＫ−２４００、昭和高分子(株)製)７部及び下記エポキシ化合物［化４７］３部の単純ブレンド材料に変えた以外は同様にして電子写真感光体を作製した。
【０１２７】
【化４７】
2004184991.tif 000047
【０１２８】
＜比較例５＞
実施例１において、保護層を設けなかった以外は同様にして電子写真感光体を作製した。
【０１２９】
＜比較例６＞
エポキシ変性レゾール型フェノール樹脂を、アルカリレゾール型フェノール樹脂（旭有機材工業社製、ＨＰ−８３００）に代えた以外は、実施例１９と同様にして感光体を作製した。
【０１３０】
実施例１〜１９及び比較例１〜６の保護層構成を表１にまとめて示した。
【０１３１】
【表１】
2004184991.tif 000048
【０１３２】
実施例１〜１９及び比較例１〜６の保護層構成
これらの電子写真感光体及び保護層用の塗料に関して、実施例１で述べたのと同様の試験方法により評価した。保護層と感光層の密着性、保護層塗料の安定性、電子写真感光体としての感度更に、温度３０℃／湿度８０％の環境におけるレーザービームプリンターによる耐久試験後の画像品位、１００００枚あたりの表面層の磨耗量を比較し、評価結果を表２にまとめて示した。
【０１３３】
なお、密着性、及び塗料安定性の評価は、下記の基準に従って行った。
密着性：JIS K 5400に規定されている塗膜の付着性評価方法（クロスカット法）（ISO 2409:1992に対応）に基づき評価した結果、
○：膜の剥がれが全く認められなかった。
○△：膜の剥がれ部分の面積は、全体の１０％未満であった。
×：膜の剥がれ部分の面積が、全体の１０％以上であった。
塗料安定性：
○：２０日間の塗料循環試験で、塗料の粘度変化、ゲル化、凝集、沈降、濁りに関して、２０日後においても変化が認められなかった。
○△：２０日間の塗料循環試験で、塗料の粘度変化、ゲル化、凝集、沈降、濁りに関して、２０日後には、若干の変化が認められたものの、保護層塗工性に重大な影響を及ぼさなかった。
×：２０日間の塗料循環試験で、塗料の粘度変化、ゲル化、凝集、沈降、濁りに関して、２０日後には変化が認められ、それが保護層の塗工性、若しくは塗工後の保護層膜状態に影響を与えた。
【０１３４】
【表２】
2004184991.tif 000049
【０１３５】
実施例１〜１９及び比較例１〜６の評価結果
これらの結果より、本発明の樹脂を表面保護層として用いた場合は、電子写真感光体としての著しい感度低下も認められず、電子写真プロセス中における耐久強度を著しく向上させることが可能である。更に、下層の電荷輸送層との密着性も十分に保つことが可能である。また、本発明の樹脂を用いて表面保護層用塗料を調合した場合、その塗料安定性も十分にあり、連続生産においても何ら支障をきたさない事が分かった。
【０１３６】
＜実施例２０＞
実施例２において表面層の塗料を以下のようにして作製した以外は同様にして感光体を作製した。
【０１３７】
（３，３，３−トリフルオロプロピル）トリメトキシシランで表面処理した平均粒径０．０２μｍのアンチモン含有酸化スズ微粒子（商品名：Ｔ−１、三菱マテリアル（株）製）２５部にエタノール１００部を加えてサンドミル装置で９６時間分散した分散液に、実施例２で用いたエポキシ変性フェノール樹脂を１５部溶解させて、表面層用塗料とした。この塗料を用い、電荷輸送層の上に浸漬塗布後、１５５℃で１時間加熱処理して、厚さ３μｍの表面層を設けた。
【０１３８】
＜実施例２１＞
実施例２０において、表面層の膜厚を１μｍにした以外は同様にして感光体を作製した。
【０１３９】
＜実施例２２＞
実施例２０において、表面層の膜厚を６μｍにした以外は同様にして感光体を作製した。
【０１４０】
＜実施例２３〜３２＞
実施例２０において、表面層に用いた樹脂を、それぞれ表３に示したエポキシ化合物を用いて得たエポキシ変成レゾール型フェノール樹脂に変え、更に保護層膜厚、エポキシ変性率も表３に示したように変えた以外は同様にして電子写真感光体を作製した。
【０１４１】
＜実施例３３＞  
実施例２０において表面層の塗料を以下のようにして作製した以外は同様にして感光体を作製した。
【０１４２】
即ち、（３，３，３−トリフルオロプロピル）トリメトキシシランで表面処理した。平均粒径０．０２μｍのアンチモン含有酸化スズ微粒子（商品名：Ｔ−１、三菱マテリアル（株）製）２５部にエタノール１００部を加えてサンドミル装置で９６時間分散した液に四フッ化エチレン樹脂粒子（ＰＴＦＥ粒子、商品名：ルブロンＬ−２、ダイキン工業（株）製）を８部添加して更に１時間分散処理を行った後、実施例２０で用いたエポキシ変性フェノール樹脂を１５部溶解させて、表面層用塗料とした。この塗料を用い、電荷輸送層の上に浸漬塗布後、１５５℃で１時間加熱処理して、厚さ３μｍの表面層を設けた。
【０１４３】
＜実施例３４〜４５＞
実施例３３において、表面層に用いた樹脂を、それぞれ表３に示したエポキシ化合物を用いて得たエポキシ変成レゾール型フェノール樹脂に変え、更に保護層膜厚、エポキシ変成率も表３に示したように変えた以外は同様にして電子写真感光体を作製した。
【０１４４】
＜比較例７＞
実施例２０において、保護層を以下の様にして設けた以外は同様にして感光体を作製した。
【０１４５】
（３，３，３−トリフルオロプロピル）トリメトキシシランで表面処理した。平均粒径０．０２μｍのアンチモン含有酸化スズ微粒子（商品名：Ｔ−１、三菱マテリアル（株）製）２５部にメチルエチルケトン１００部を加えてサンドミル装置で９６時間分散した分散液に、下記構造式
【０１４６】
【化４８】
2004184991.tif 000050
【０１４７】
で表されるビュレット変性体溶液（固形分６７質量％）７.２部及び、ノボラック型フェノール樹脂（商品名：ＣＭＫ−２４００、昭和高分子（株）製）１０部を溶解して塗布液を調製し、電荷輸送層の上にスプレーコート法で塗布し、常温で５分間乾燥した後１５５℃で６０分間加熱し、膜厚３μｍの表面層を形成した。
【０１４８】
＜比較例８＞
実施例２０において、保護層樹脂として、エポキシ変成を施していないフェノール樹脂(商品名：ＣＭＫ−２４００、昭和高分子(株)製)７部及び下記エポキシ化合物［化４９］３部の単純ブレンド材料に変えた以外は同様にして電子写真感光体を作製した。
【０１４９】
＜比較例９＞
実施例２０において、保護層樹脂として、アルカリレゾール型フェノール樹脂（旭有機材工業社製、ＨＰ−８３００）を用いた以外は同様にして電子写真感光体を作製した。
【０１５０】
【化４９】
2004184991.tif 000051
【０１５１】
【表３】
2004184991.tif 000052
【０１５２】
実施例２０〜４５及び比較例７〜９の保護層構成
これらの電子写真感光体及び保護層用の塗料に関して、実施例１で述べたのと同様の試験方法により評価し、保護層と感光層の密着性、保護層塗料の安定性、電子写真感光体としての感度、残量電位（Ｖｒ）、更に、温度３０℃／湿度８０％の環境でレーザービームプリンターによる耐久試験後の画像品位、１００００枚あたりの表面層の磨耗量を比較し、評価結果を表４にまとめて示した。
なお、密着性及び塗膜安定性の評価基準は、前記したのと同様である。
【０１５３】
【表４】
2004184991.tif 000053
【０１５４】
実施例２０〜４５及び比較例７〜９の評価結果
これらの結果より、本発明の樹脂を表面保護層として用いた場合は、電子写真感光体としての著しい感度低下も認められず、電子写真プロセス中における耐久強度を著しく向上させることが可能である。更に、下層の電荷輸送層との密着性も十分に保つことが可能である。また、本発明の樹脂を用いて表面保護層用塗料を調合した場合、その塗料安定性も十分にあり、連続生産においても何ら支障をきたさない事が分かった。
【産業上の利用可能性】
【０１５５】
本発明によれば、密着性、耐摩耗性に優れ、硬度、強靭性を有し、電荷輸送性を低下させない最上表面層を具備する電子写真感光体が提供される。これらの特性を有する電子写真感光体を用いて構成されるプロセスカートリジ及び電子写真装置を提供することが可能となり、産業上の利用価値は極めて大きい。
【図面の簡単な説明】
【０１５６】
【図１】本発明の電子写真感光体の概要を示す断面図である。
【図２】本発明に用いる電子写真装置の一例の概略構成図である。
【符号の説明】
【０１５７】
１      電子写真感光体
２      軸
３      一次帯電手段
４      像露光手段
５      現像手段
６      転写手段
７      転写材
８      像定着手段
９      クリーニング手段
１０      前露光手段
１１      プロセスカートリッジ
１２      レール
【図１】
2004184991.tif 000056
【図２】
2004184991.tif 000057